МАССА ДЛЯ ИЗГОТОВЛЕНИЯ АГЛОПОРИТА
MIXTURE FOR PRODUCING AGGLOPORITE

Изобретение касается производства пористого заполнителя для легких бетонов.
Известна масса для изготовления аглопорита, содержащая, мас.%: глинистые породы 5,0-95,0; топливные отходы 5,0-95,0 [1].
Задачей изобретения является повышение морозостойкости аглопорита.
Технический результат достигается тем, что масса для изготовления аглопорита включает глинистые породы, торф, жидкое натриевое стекло при следующем соотношении компонентов, мас.%: глинистые породы 89,0-90,0; торф 3,0-4,0; жидкое натриевое стекло 6,0-7,0.
В составе массы для изготовления аглопорита могут быть использованы лессы, бентониты, суглинки.
В таблице приведены составы массы для изготовления аглопорита.
Таблица
Компоненты
Состав, мас.%
1
2
3
Глинистые породы
90,0
89,0
90,0
Торф
3,0
4,0
4,0
Жидкое натриевое стекло
7,0
7,0
6,0
Морозостойкость, циклы
40-45
40-45
40-45
Компоненты сырьевой смеси дозируют в требуемых количествах. Глинистые породы и торф измельчают, добавляют жидкое натриевое стекло и смешивают. Из полученной массы (с влажностью 18-22%) формуют гранулы размером 20-40 мм, которые сушат до влажности не более 6% и обжигают при температуре 900-1100°С.
Источник информации:
1. US 2006-0162619 A1, 2006.